FR 3027899 A1 20160506 FR 1460384 A 20141029 La présente invention concerne des nouveaux monomères acrylés multifonctionnels qui sont des produits oligoéther-esters acrylés à base d'un mélange de produits acrylés multifonctionnels dérivés de la réaction de l'acide acrylique en défaut avec un polyol multifonctionnel en présence d'un anhydride ou polyacide carboxylique en proportions en équivalents carboxy minoritaires, par rapport à l'acide acrylique, un procédé de préparation, des compositions réticulables à base desdits produits, utilisations desdits produits acrylés comme liants acrylés multifonctionnels de fonctionnalité élevée pour des compositions réticulables de haute densité de réticulation et à faible retrait et plus particulièrement pour des compositions de revêtements pigmentés ou non pigmentés, en particulier des peintures, vernis, encres, adhésifs ou des compositions de moulage, d'étanchéité ou de composite ou de scellement chimique, d'impression 3D, d'objets 3D couche par couche et les produits finis réticulés correspondants. Des monomères acrylés multifonctionnels de fonctionnalité élevée, d'au moins 3 et pouvant aller jusqu'à 6, en groupements acrylates existent déjà et sont utilisés dans des applications de revêtements comme les vernis ou les encres pour augmenter la densité de réticulation et les performances liées à cette augmentation comme la résistance chimique ou la dureté. Cependant, les monomères multifonctionnels acrylés existants conduisent à une mauvaise flexibilité, en particulier pour l'application dans les revêtements, ladite flexibilité étant définie ici en termes de résistance à la pliure déterminée par le test à la pliure sur un support cylindrique. Ainsi, le compromis dureté/flexibilité est mauvais ainsi que l'adhérence sur substrats, par exemple dans des applications pour revêtements tels que vernis ou encres. Ceci est essentiellement causé par un taux de réticulation (pouvant s'exprimer par une densité de noeuds de réticulation par unité de poids) trop élevé et par le retrait lié au grand nombre d'insaturations ayant réagi. D'autre part, ces monomères sont basés sur des polyols multifonctionnels spécifiques tels que les diéthers de polyols de plus faible fonctionnalité, par exemple le ditriméthylol propane (DiTMP) ou le dipentaérythritol (DiPE), ces produits étant difficiles d'accès et avec un coût multiple de celui des polyols de départ, par exemple pour le DiTMP par rapport au triméthylol propane (TMP) ou pour le DiPE par rapport au pentaérythritol (PE). On cherche donc une solution pratique, plus simple et moins coûteuse et donc en partant des polyols de départ tels que le TMP ou le PE, ladite solution devant remédier en même temps aux problèmes et inconvénients techniques constatés ci-haut avec les produits existants. Le recours possible à l'alcoxylation desdits polyols de départ qui permettrait de réduire la densité de réticulation des produits obtenus, entraîne d'autre part une perte de réactivité, ce qui n'est pas acceptable car la réactivité est une des propriétés essentielles exigées, sinon la propriété essentielle de ces monomères. La solution de la présente invention remédie à ces inconvénients avec des nouveaux produits acrylés ayant des fonctionnalités élevées, sans utiliser des matières premières sophistiquées et coûteuses, tels que des polyéthers ou des structures dendrimères, mais seulement en partant de polyols de base couramment utilisés en chimie et en garantissant une densité de réticulation suffisante et contrôlée pour les produits finaux obtenus, sans être trop élevée et avec un retrait significativement plus faible, avec un compromis entre dureté et flexibilité comme définie ci-haut et une adhérence nettement améliorés. Plus particulièrement, la solution de la présente invention vise des oligomères acrylés multifonctionnels (MFA) de haute fonctionnalité en remplacement des oligomères acrylés MFA courants en apportant une réactivité élevée qui peut être définie comme correspondant à la vitesse minimale de passage sous lampe UV (lampe fusion 120 VV/cm2) pour avoir un revêtement sans collant au toucher d'au moins 25 m/min, une dureté plus élevée pouvant se définir comme supérieure ou égale à 150 selon méthode Persoz selon ISO 1522 et de flexibilité inférieure à 32 mm selon ISO 1519 (méthodes telles que définies en partie expérimentale) et ceci sans utilisation de structures aromatiques à base de bisphénol A (BPA) bien connues pour l'obtention de duretés élevées mais au détriment de la flexibilité. La solution de la présente invention consiste en un produit acrylé qui est un mélange de produits comprenant des oligo(éther-esters) linéaires et ramifiés de structure et de composition contrôlée à partir de polyols courants et de l'acide acrylique et en présence d'au moins un anhydride carboxylique cyclique ou de sa forme polyacide, en proportions en équivalents carboxy minoritaires par rapport à l'acide acrylique avec r1 = CO2H anhydride / CO2H acide acrylique allant de 0,01 à 0,4, de préférence de 0,05 à 0,35 et plus préférentiellement de 0,1 à 0,3, avec une fonctionnalité moyenne élevée et parfaitement contrôlée en acrylates par réactions successives d'estérification et d'éthérification par addition de Michael et d'extension de chaîne contrôlée par formation de diesters à base dudit anhydride carboxylique. Des structures ramifiées de haute fonctionnalité peuvent être formées par l'allongement suffisant via éthérification par addition de Michael et via estérification par l'anhydride carboxylique cyclique ou sa forme polyacide carboxylique et permettent ainsi à la fois une fonctionnalité élevée et une densité de réticulation suffisante sans retrait particulier ni problème d'adhérence ou de compromis dureté/flexibilité et en particulier, une réactivité et une dureté élevées comme déjà définies ci-haut. L'allongement par éthérification (par addition de Michael) est contrôlé par le rapport molaire de l'acide acrylique par rapport aux groupements hydroxyles (OH) dudit polyol, les groupements carboxy de l'acide acrylique et dudit anhydride ou de sa forme polyacide étant en défaut par rapport auxdits groupements OH et se traduisant par le rapport global r = -CO2H/OH Parmi les avantages de cette solution par rapport à l'état de l'art antérieur, on peut citer les suivants : - très bon contrôle d'une structure poly(éther-ester) acrylate (PEEA) de faible viscosité, de faible hydrophilie (la quasi-totalité des groupes hydroxyles sont consommés), de très haute fonctionnalité tout en gardant une densité de doubles liaisons modérée, - cette structure est contrôlée par la maîtrise des ratios r et r1 définis ci haut, donc par des quantités des réactifs engagées et est peu dépendante de la conversion, ce qui garantit une meilleure reproductibilité des caractéristiques et performances de la production d'un lot à un autre, - cette structure permet l'obtention de films photoréticulés de haute flexibilité sans perte de dureté et plus particulièrement avec une dureté élevée comme définie ci-haut, - ces produits présentent une viscosité très inférieure à celle obtenue par simple polyestérification avec ajout d'un diacide comme réactant principal avec ledit polyol ou par une polyéthérification par simple déshydratation, - un autre avantage particulier et important est leur synthèse très simple et très pratique qui ne nécessite qu'une seule étape, en partant d'un mélange réactif d'un polyol ou un mélange de polyols courants et en présence d'un anhydride carboxylique ou de sa forme polyacide en proportions en équivalents carboxy minoritaires par rapport à l'acide acrylique, avec globalement les groupements carboxy de l'acide acrylique et dudit anhydride carboxylique ou de sa forme polyacide étant en défaut stoechiométrique par rapport aux groupements OH dudit polyol comme seuls réactants et avec une catalyse acide et un reflux hétéroazéotropique pour extraire l'eau d'estérification et sans aucun besoin de séparation/purification du produit final. Contrairement aux produits courants connus ou décrits, par exemple dans JP 2010024380, le produit n'est pas lavé mais juste neutralisé, d'où une meilleure empreinte carbone par réduction des effluents avec le rendement limité par la seule perte de l'eau d'estérification, - l'indice d'hydroxyle final est très faible, d'où une faible hydrophilie par rapport à la tolérance à l'eau ou une grande hydrophobie, ce qui minimise l'impact sur l'environnement, plus particulièrement, une très grande réactivité correspondant à une vitesse minimale de passage sous lampe UV d'au moins 25 m/min et une dureté élevée, c'est-à-dire d'au moins 150 en Persoz selon ISO 1522 et une flexibilité n'atteignant pas 32 mm selon ISO 1519, sans aucune utilisation de structures de type bisphénol A, couramment utilisées dans l'état de la technique pour atteindre une telle performance en dureté. Parmi les autres avantages de la solution selon la présente invention, on peut citer en particulier le fait que le produit selon l'invention est un mélange de produits acrylés de structure et de composition bien contrôlée et reproductible, obtenu en une seule étape, utilisable directement comme tel pour l'application finale, sans nécessiter d'opérations coûteuses de séparation de sous-produits, avec un procédé de préparation simple et pratique à mettre en oeuvre. Un autre avantage particulier de ce produit final est le fait qu'il présente une distribution moléculaire avec présence contrôlée du monomère acrylé de départ qui joue le rôle de diluant réactif pour la composition d'application. Par conséquent, le produit final ne nécessite pas, en général, l'addition de diluant réactif supplémentaire pour ajuster sa viscosité. Par contre, il est possible d'utiliser un tel diluant réactif supplémentaire pour les masses moléculaires moyennes du produit final les plus élevées, ceci en fonction de l'application finale et de la viscosité d'application requise. Un avantage particulier desdits produits de l'invention est leur faible retrait volumique malgré leur fonctionnalité élevée en acrylates. Ceci est spécifique à la présente invention. L'invention concerne d'abord un produit acrylé, en particulier oligomère acrylé multifonctionnel, lequel est le produit de réaction d'un polyol ou d'un mélange spécifique de polyols, de l'acide acrylique en présence d'au moins un anhydride carboxylique ou de sa forme polyacide carboxylique en proportions en équivalents carboxy minoritaires, par rapport à l'acide acrylique et avec obtention d'un mélange de monomères et d'oligomères multifonctionnels acrylés, par réaction à la fois d'estérification des hydroxyles libres par l'acide acrylique, d'éthérification via addition de Michael sur la double liaison acrylate et d'acide acrylique desdits groupements hydroxyles globalement en excès par rapport aux groupements carboxy et hydroxyles portés par les esters partiels acrylates et extension limitée de chaîne par condensation dudit anhydride carboxylique ou polyacide avec lesdits hydroxyles. Ledit produit de l'invention est également défini de manière indépendante et alternative comme le produit susceptible d'être obtenu par un procédé spécifique défini par des conditions spécifiques de procédé. Un autre objet de l'invention concerne un procédé d'obtention dudit produit acrylé en tant que mélange de produits acrylés qui sont des oligomères acrylés multifonctionnels. Un autre objet couvert par la présente invention concerne une composition réticulable comprenant au moins un produit acrylé tel que défini selon la présente invention. Ensuite, l'invention couvre également l'utilisation dudit produit acrylé selon l'invention comme liant acrylé multifonctionnel dans des compositions réticulables, en particulier avec une haute densité de réticulation et un faible retrait, plus particulièrement dans des compositions de revêtements pigmentés ou non pigmentés, en particulier des peintures, vernis, encres, adhésifs ou dans des compositions de moulage, d'étanchéité ou de composite ou de scellement chimique ou d'impression en 3D ou d'objets en 3D réalisés couche par couche. Finalement, l'invention couvre des produits finis obtenus par l'utilisation d'au moins un produit acrylé selon l'invention ou par réticulation d'une composition réticulable de l'invention comprenant ledit produit acrylé, lesdits produits étant sélectionnés parmi : des revêtements pigmentés ou non pigmentés, en particulier des peintures, vernis, encres, adhésifs ou parmi des compositions de moulage, d'étanchéité ou de composite ou de scellement chimique ou d'impression en 3D ou d'objets en 3D réalisés couche par couche. Donc, le premier objet de la présente invention concerne un produit acrylé multifonctionnel, en particulier oligomère acrylé multifonctionnel, caractérisé en ce qu'il a une fonctionnalité moyenne en nombre f supérieure à 2,1, de préférence d'au moins 2,5 et plus préférentiellement de 2,75 à 20 groupements acrylates et encore plus préférentiellement de 3 à 14 groupements acrylates par mole dudit produit et en particulier avec une densité desdits groupements acrylates DA allant de 2 à 12 mmoles par g dudit produit, ledit produit étant le produit de réaction par estérification et par éthérification par réaction d'addition de Michael, entre : a) un polyol R(OH), ou un mélange de polyols R(OH)m, de fonctionnalité m d'au moins 3, de préférence de 3 à 6, plus préférentiellement de 4 à 6 pour un seul polyol présent et une fonctionnalité OH moyenne en nombre supérieure à 2,1, de préférence supérieure à 2,3, plus préférentiellement d'au moins 2,5 et jusqu'à 6, pour un mélange desdits polyols et b) l'acide acrylique représenté par R10H, ladite réaction entre a) et b) ayant lieu en présence de c) au moins un anhydride carboxylique cyclique ou de sa forme polyacide carboxylique R2(CO2H)z, de fonctionnalité z en groupements carboxy (-CO2H) d'au moins 2 et allant jusqu'à 4, de préférence de 2 à 3, plus préférentiellement 2, avec : - le rapport r1 en nombre de groupements carboxy dudit anhydride c) par rapport à ceux de b) acide acrylique, r1 = (CO2H)c / (CO2H)b allant de 0,01 à 0,4, de préférence de 0,05 à 0,35 et plus préférentiellement de 0,1 à 0,3, - les groupements carboxy étant globalement en défaut par rapport aux groupements hydroxy dudit polyol a), avec r = CO2H/OH Selon une option particulière, ledit produit acrylé de l'invention comprend ledit produit pl et ledit produit pl a une structure moléculaire définie selon la formule générale (Il) suivante : (R10) rmi-R-[-[0-cH2cH2-c02-R(ORi)m_2]a [02C-R2(CO2X)z_2-0O2-R(OR1)m-2lb 1n-OR1 a et avec présence d'au moins 4 produits de n différent, correspondant à n = 0 et n = 1, n = 2 et n = 3 avec : R1 étant le radical acryloyle, R étant le radical résiduel dudit polyol R(OH)m ou représentant un radical moyen d'un mélange de polyols, - R2 étant le résidu de valence z dudit anhydride ou sa forme polyacide carboxylique et X étant -R(OR1),,,4 où X pouvant être essentiellement, c'est-à-dire à plus de 95% -R(OR1),,,4 et le reste (moins de 5%) de X étant H, en particulier avec un indice d'acide ne dépassant pas 15 mg KOH/g, plus particulièrement ne dépassant pas 10 mg KOH/g - n étant le nombre d'unités répétitives et a et b étant les fractions molaires respectives des unités particulières dans l'unité répétitive globale avec le rapport a/b allant de 0,15 à 22, de préférence de 0,5 à 10, plus préférentiellement de 1 à 5. Selon une option encore plus particulière, ledit produit de l'invention comprend en plus dudit produit pl, un produit p2 oligoéther-ester acrylate à base d'unités A) de formule générale (III) suivante : (R1O)[-R[ORi]m-2-0-(C=0)-CH2-CH2-0-],,-R -(0R1) in-1 (III) avec présence d'au moins 4 produits de n différent et correspondant à n = 0 et n = 1, n = 2 et n = 3 et n étant le nombre d'unités répétitives. Selon une option plus spécifique, il comprend en plus dudit produit pl, un produit p3 oligoester acrylate de formule générale (IV) suivante : (R10)+R[ORi]m-2-0-(C=0)-R2(C=0)01n-R -(0R1) m-1 (IV) avec présence d'au moins 4 produits de n différent et correspondant à n = 0 et n = 1, n = 2 et n = 3 et n étant le nombre d'unités répétitives. Selon une option encore plus spécifique et préférée, ledit produit comprend un produit p2 tel que défini selon la formule (III) décrite ci-haut, ledit produit pl est tel que défini selon la formule (II) telle que définie ci-haut et que les 3 produits pi, p2 et p3 ainsi définis comprennent chacun au moins un cinquième produit correspondant à n = 4 et en option un produit supplémentaire correspondant à n = 5. Plus particulièrement, ledit produit pl est de formule générale suivante (V) : (R10)-[- R[0 R 1 1m_2-02C-CF-12-C F-12-01n-R 40 R1) m-2-02C-R2(CO2-Xi )z_2-0O2-X2 (V) avec R2 étant le radical de valence z correspondant audit anhydride carboxylique ou audit acide polycarboxylique et X1 et X2 pouvant être identiques ou différents et choisis parmi : - -R(OR1),4 ou - -R(ORi)m-2-[0-CH2-CH2-0O2-R(ORi)m-21n-(ORi) Ou - en partie H, en particulier avec un indice d'acide correspondant ne dépassant pas 20, en particulier ne dépassant pas 15 mg KOH/g ou - en partie résidu d'un agent bloquant réactif monofonctionnel, en particulier réactif avec le groupement carboxy résiduel en particulier par estérification desdits carboxy résiduels d'indice d'acide résiduel ne dépassant pas 20, plus particulièrement ne dépassant pas 15 mg KOH/g. Concernant le cas où X1 et/ou X2 sont en partie des groupements carboxy résiduels avec l'indice d'acide correspondant ne dépassant pas 20 mg KOH/g, en particulier ne dépassant pas 15, plus particulièrement si la réaction d'estérification est incomplète avec ledit anhydride ou ledit polyacide, ledit agent boquant monofonctionnel peut être un monoépoxyde saturé ou insaturé. Comme exemple de monoépoxyde insaturé, on peut citer le glycidyl méthacrylate et comme monoépoxyde saturé les dérivés éthers ou esters de glycidyle respectivement avec un alcool ou un acide carboxylique. Plus particulièrement, la distribution moléculaire globale en n dudit produit est telle qu'elle représente au moins 80% en poids pour n allant de 0 à 4 et pas plus de 20% en poids de ladite distribution pour n étant supérieur à 4, de préférence avec une masse moyenne en nombre Mn dudit produit mesurée par GPC dans le THF et exprimée en équivalents polystyrène allant de 500 à 10000 et plus préférentiellement de 600 à 6000. Ladite Mn dudit produit est calculée à partir de n moyen tel que défini plus haut le poids moyen moléculaire de l'unité répétitive globale considérée. Selon une option particulière dudit produit selon l'invention, ledit polyol a) a une fonctionnalité m pour un polyol a) seul, d'au moins 3 et ledit produit comprend des produits p2 oligoéther-ester acrylates linéaires selon la formule générale (III) et en plus au moins un produit oligoéther-ester acrylate de structure ramifiée (ou à chaîne ramifiée). Le terme de structure « ramifiée » signifie pour le produit considéré qu'il y a au moins un chaînon latéral de même nature et attaché par liaison covalente sur la chaîne principale dudit produit. Ledit produit acrylé alternativement peut être défini comme le produit susceptible d'être obtenu par réactions simultanées ou successives et alternées entre a) un polyol R(OH)m ou mélange de polyols R(OH)m, de fonctionnalité m d'au moins 3, de préférence de 3 à 6, plus préférentiellement de 4 à 6, pour un polyol a) seul ou de fonctionnalité moyenne en nombre (sur m) supérieure à 2,1, de préférence supérieure à 2,3, plus préférentiellement d'au moins 2,5 et jusqu'à 6 pour un mélange de polyols R(OH), et b) l'acide acrylique (R10H) en défaut par rapport à a) et en présence de c) au moins un anhydride carboxylique cyclique ou de sa forme polyacide de fonctionnalité z en groupements carboxy allant de 2 à 4, de préférence de 2 à 3, plus préférentiellement de 2, avec un rapport global r = CO2H/OH, inférieur à 1, en particulier supérieur à [(m1)*(ri+1)]/[m*((ri/2)+1)] et allant jusqu'à 0,97, de préférence supérieur à 1,051(m1)*(ri+1)]/[m*((r1/2)+1)] et allant jusqu'à 0,97 et plus préférentiellement supérieur à 1,101(m-1)*(ri+1)]/[m*((ri/2)+1)] et allant jusqu'à 0,97, avec r1 étant le rapport des groupements carboxy de c) sur les groupements carboxy de b) acide acrylique r1 = (carboxy),/(carboxy)b, plus particulièrement avec z = 2. Ledit polyol a), seul ou en mélange, peut être sélectionné parmi des monomères polyols et/ou des oligomères polyols avec Mn pour oligomères polyols ne dépassant pas 700, de préférence ne dépassant pas 600. Cette valeur Mn pour lesdits oligomères polyols peut être calculée à partir de l'indice OH et de la fonctionnalité. Pour un polyol a) qui est un monomère polyol, il peut être sélectionné parmi : diéthylène glycol, triéthylène glycol, tetraéthylène glycol, propylène glycol, dipropylène glycol, tripropylène glycol, tetrapropylène glycol, butane diol, néopentyl glycol, hexane diol, isosorbide, glycérol, triméthylol propane, pentaérythritol, ditriméthylol propane, érythritol, xylitol, dipentaérythritol, sorbitol, y compris les dérivés alcoxylés des polyols cités. Le polyol a) peut être un oligomère polyol choisi parmi : polyether polyols, polyester polyols, oligomères acryliques hydroxyles, en option alcoxylés et en particulier, il est présent en mélange avec au moins un autre polyol a), de préférence un polyol monomère tel que défini ci-avant. De préférence, quand ledit polyol a) est alcoxylé, il y a de 1 à 4 unités alcoxy. Un oligomère polyol convenable peut être sélectionné parmi : polyether polyols, polyester polyols, oligomères acryliques hydroxyles. Les oligomères acryliques hydroxyles peuvent être par exemple des oligomères copolymères à base d'hydroxy alkyl (méth)acrylates, avec le taux dudit hydroxy alkyl (méth)acrylate fixant la fonctionnalité dudit oligomère. Ledit produit de l'invention peut être obtenu comme déjà décrit ci-haut à partir d'un mélange de polyols a) comme définis ci-haut. Selon une option particulière et préférée du produit de l'invention en plus dudit polyol a) de fonctionnalité d'au moins 3, est présent un deuxième polyol différent du premier de fonctionnalité d'au moins 2, de préférence ce deuxième polyol étant un oligoester diol, plus préférentiellement comprenant comme composant dans son unité répétitive ledit anhydride c) ou sa forme polyacide. Cette option permet ainsi d'ajuster la fonctionnalité moyenne f et la compatibilité entre les composants du mélange des produits acrylés compris dans le produit acrylé selon l'invention, en particulier les produits tels que définis ci-haut selon pl, p2 ou p3. Le terme anhydride carboxylique, tel qu'utilisé dans la présente invention, signifie un anhydride carboxylique cyclique qui peut être aliphatique, cycloaliphatique ou aromatique. Sa forme polyacide carboxylique correspondant audit anhydride, tel qu'utilisé dans la présente invention, signifie le polyacide carboxylique correspondant à l'ouverture (hydrolyse) dudit cycle anhydride carboxylique. Ce terme polyacide carboxylique comprend dans sa signification tous les isomères de position dudit polyacide carboxylique. Dans le cas où la fonctionnalité z dudit anhydride est un nombre impair, cela signifie que le nombre de groupements anhydrides par molécule est égal à (z-1)/2 et qu'il porte en plus un groupement carboxy non associé par un cycle anhydride. En particulier, ledit anhydride polycarboxylique c) ou sa forme polyacide ou isomère de ce dernier peut être choisi parmi les anhydrides polycarboxyliques ou polyacides carboxyliques aromatiques ou cycloaliphatiques ou aliphatiques, avec les structures cycloaliphatiques ou aliphatiques pouvant être insaturées. Ledit anhydride polycarboxylique ou polyacide ou ledit isomère de ce dernier peut être aromatique et en particulier sélectionné parmi : l'anhydride phtalique (o-), le diacide iso ou téréphtalique, anhydride ou diacide naphténique, anhydride ou polyacide trimellitique, anhydride pyromellitique ou tetra-acide pyromellitique, de préférence ledit anhydride ou polyacide ayant une fonctionnalité de 2. Ledit anhydride ou sa forme polyacide peut être aussi sélectionné parmi les anhydrides et leur forme diacides cycloaliphatiques, en particulier parmi l'anhydride et diacide tétrahydrophtalique, l'anhydride et diacide dihydrophtalique, l'anhydride et diacide nadique (bicyclo (2,2,1) hept-5-ène 2, 3 dicarboxylique) ou l'anhydride et diacide cyclohexane dicarboxylique. Selon une option particulière, ledit anhydride ou acide peut être aliphatique et en particulier choisi parmi : anhydride et acide maléique, diacide fumarique, anhydride et diacide itaconique, anhydride et diacide succinique. Selon une autre option particulière, ledit anhydride ou acide est choisi parmi : le phtalique (o-), le diacide iso ou téréphtalique, l'anhydride et diacide tetrahydrophtalique, l'anhydride et diacide dihydrophtalique, l'anhydride et diacide nadique, l'anhydride et diacide maléique, le diacide fumarique, l'anhydride et diacide itaconique, l'anhydride et diacide succinique. Ledit anhydride ou sa forme polyacide peut être un mélange d'au moins deux anhydrides et/ou polyacides c). La longueur de chaîne dudit produit acrylé selon l'invention, y compris selon les formules (I), (Il), (III), (IV) et (V), est caractérisée par l'indice n, lequel correspond au nombre de motifs (ou unités) A) ou B) ou motifs globaux (ou unités) moyens, le motif moyen étant une moyenne sur les unités de type A) et B) compte tenu de leur proportions molaires sur un motif global moyen. En effet, ledit produit comprend des motifs éther-ester enchaînés (oligoéther-esters) de type A, par réactions successives d'addition de Michael, d'un OH dudit polyol sur l'acide acrylique, suivies de l'estérification d'un OH résiduel (parmi m-1) dudit polyol par une autre molécule d'acide acrylique dont l'insaturation peut à nouveau faire l'objet d'une autre addition de Michael par un OH d'une autre molécule dudit polyol et des motifs (ou unités) B) esters enchaînés (oligoesters) par réaction simultanée dudit anhydride ou de sa forme polyacide c) avec les dérivés hydroxyles, y compris polyol a), acrylates partiels hydroxyles et éther-ester acrylates hydroxyles, avec extension de chaîne supplémentaire ou séparée. En particulier sur la base de la formule globale (I), les indices moyens n*a et n*b pour chaque type de motif (unité) A) et B) peuvent être estimés, en particulier pour z = 2 pour une conversion totale à partir du rapport en équivalents r = CO2H/OH, le ratio r1 = COOH anhydride / COOH acide et la fonctionnalité m dudit polyol par la relation suivante : nmoy*a = [ m*(1- r)*(ri+1) ] / [ m*r*((ri/2)+1)+(1- m)*(ri+1) ] nmoy*b = [ m*r*ri ] / [ m*r*((ri/2)+1)+(1- m)*(ri+1) ] Il est rappelé que n'y*a + n'y*b = n moyen (n 'y), puisque a + b = 1. Une fonctionnalité moyenne en groupements acrylates f par produit acrylé peut être estimée (calculée) à partir de n moyen n'y décrit ci-haut, de la fonctionnalité m dudit polyol et de la formule (I). Ainsi, f est définie, en particulier pour z = 2, selon formule suivante : f = (m-2)n' + m A noter que dans le cas d'un mélange de 2 polyols de fonctionnalités m1 et m2 à des taux molaires respectifs x1 et x2 (x1 + x2 = 1) dans ledit mélange, dans ce cas, la fonctionnalité m à utiliser est la moyenne en nombre (molaire) des deux polyols selon la relation suivante : m moyen = x1*m1 + x2*m2 Dans le cas d'un mélange de plusieurs polyols d'indice i de fonctionnalité m, et de taux molaires x, (E, x, = 1), la fonctionnalité moyenne m sera égale à m = x, * m,. De préférence, n moyen n'y varie de 0,2 à 10, de préférence de 0,35 à 8, plus préférentiellement de 0,35 à 6 et encore plus préférentiellement de 0,4 à 2,5. Ledit produit acrylé de l'invention peut comprendre des acrylates de structure linéaire et/ou ramifiée. Par définition, il ne peut comporter de structure réticulée laquelle est ainsi exclue. Structure linéaire signifie ici une chaîne linéaire avec possibilité de porter des groupements acrylates latéraux et une chaîne ramifiée dérive d'une telle chaîne essentiellement par l'addition de Michael sur lesdits acrylates latéraux avec formation de chaînons éther-ester acrylates latéraux. Un deuxième objet de l'invention concerne un procédé de préparation dudit produit acrylé tel que défi ni ci-haut selon l'invention. Ledit procédé de préparation d'un produit tel que défini selon l'invention comprend les étapes suivantes : i) le mélange dans un réacteur dudit polyol a) de l'acide acrylique b), dudit anhydride ou dudit polyacide c) et dans des proportions telles que le rapport molaire global r = CO2H/OH soit inférieur à 1, en particulier supérieur à [(m1)*(ri+1)]/[m*((ri/2)+1)] et allant jusqu'à 0,97, de préférence supérieur à 1,05*[(m- 1)*(ri+1)]/[m*((r1/2)+1)] et allant jusqu'à 0,97 et plus préférentiellement supérieur à 1,10*[(m-1)*(ri+1)]/[m*((ri/2)+1)] et allant jusqu'à 0,97, avec r1 = CO21-1c/CO2Hb étant dans la plage de 0,01 à 0,4, de préférence de 0,05 à 0,35 et plus préférentiellement de 0,1 à 0,3, plus particulièrement pour z = 2 et en présence d'un catalyseur acide d'estérification et d'un solvant formant un azéotrope avec l'eau pour former le mélange réactionnel, suivi de ii) la mise sous reflux dudit mélange réactionnel, avec réactions simultanées ou successives et alternées d'estérification, par réaction de l'acide acrylique b) et /ou dudit anhydride ou polyacide c) avec un hydroxy dudit polyol a) avec formation d'esters acrylates hydroxyles et d'éthérification par réaction d'addition de Michael d'un hydroxy dudit polyol ou dudit acrylate hydroxyle formé sur un groupement acrylate et/ou l'acide acrylique b) et d'estérification des groupements hydroxy dudit polyol et desdits acrylates hydroxyles par ledit anhydride ou diacide et élimination progressive de l'eau d'estérification, avec iii) poursuite de la réaction jusqu'à consommation complète des fonctions OH (10H Un autre objet de la présente invention concerne une composition réticulable, laquelle comprend au moins un produit de l'invention tel que décrit ci-haut ou obtenu par le procédé décrit ci-avant. Dans le cas particulier où la Mn calculée dudit produit acrylé selon l'invention est supérieure à 1000, de préférence supérieure à 1500, ladite composition peut comprendre en plus dudit produit, au moins un diluant réactif, sélectionné parmi les monomères acryliques de préférence multifonctionnels. Le rôle essentiel de ce diluant, s'il y a besoin, est d'ajuster la viscosité en fonction de l'application finale. Plus particulièrement, ladite composition est une composition réticulable, de préférence par rayonnement, en particulier par rayonnement UV en présence d'un système photoamorceur ou par faisceau d'électrons (EB) en l'absence de système photoamorceur et/ou par un système d'amorçage radicalaire thermique, en particulier par système d'amorçage peroxyde (P-cure) et/ou par addition de Michael (M-cure) ou par un système mixte, en particulier par réticulation duale (dual cure), plus particulièrement avec présence d'au moins deux des systèmes de réticulation précités. L'invention couvre également l'utilisation dudit produit tel que décrit ci-haut ou obtenu par un procédé tel que défini selon l'invention dans des compositions réticulables présentant un faible taux de retrait, de préférence dans des compositions réticulables de revêtements. Plus particulièrement, une telle utilisation s'applique à des compositions de revêtements pigmentés ou non pigmentés, de préférence parmi peinture, vernis, encre, adhésif ou une composition de moulage ou une composition d'étanchéité ou une composition de composite ou une composition de scellement chimique ou une composition pour impression 3D ou une composition pour objets en 3D couche par couche. Finalement, l'invention concerne aussi le produit fini réticulé en particulier choisi parmi les revêtements pigmentés ou non pigmentés réticulés, de préférence parmi les peintures, vernis, encres, adhésifs ou produit fini choisi parmi les pièces moulées, les joints d'étanchéité, les composites, les scellements chimiques, impressions 3D ou objets en 3D couche par couche, lequel produit fini résulte de l'utilisation d'au moins un produit tel que défini ci-haut ou obtenu par un procédé tel que défini ci-haut selon l'invention ou de la réticulation d'une composition réticulable comme définie ci-haut selon l'invention. Les exemples qui suivent sont présentés au titre d'illustration de l'invention et de ses performances et ne limitent nullement la couverture de l'invention. EXEMPLES 1) Matières premières utilisées (voir tableau 1) Tableau 1 : matières premières utilisées Nom commercial Nom chimique Nom Fournisseur Fonction selon Fonctionnalité (REF) abrégé l'invention TMP (Hydro) Tri méthylol TMP BASF Polyol a) 3 flakes propane TEG Tri éthylène TEG SABIC Polyol a) 2 glycol Anhydride Anhydride AnPt ATMOSA Anhydride 2 Phtalique phtalique Carboxylique c) Acide acrylique Acide acrylique AA Arkema Acide acrylique 1 glacial b) Toluène Toluène Tol TOTAL Solvant MSA E-pure Acide méthane AMS Arkema Catalyseur sulfonique Hydroquinone Hydroquinone HQ Rhodia Inhibiteur Extra pure TIB KAT 256 Oxyde de OMBE TIB Catalyseur mono butyl Chemicals Etain Darocure 1173 2-Hydroxy-2- PI-1 BASF Photoamorceur méthyl-phényl- propane-1-one Dipropylamine Dipropylamine DPA BASF Agent neutralisant vs catalyseur Grilonie Tri glycidyle éther de tri méthylol propane TGETM EMS Agent V51-31 P neutralisant vs b) pour réduire b) résiduel Triphenyl TriPhényle TPP Rhodia Catalyseur phosphine Phosphine COOH vs Epoxy 2) Préparation des produits selon l'invention 2.1) Mode opératoire pour exemples selon l'invention (exemples 1 à 2) Les rapports r et r1 cités ci-dessous dans les exemples correspondent : - r, au rapport global d'équivalents -CO2H/-0H, - r1, au rapport d'équivalents -CO2H provenant de l'anhydride ou du diacide c) / - COOH provenant de l'acide acrylique b) ou r1 = (CO2H)c/(CO2H)b. Exemple 1 Préparation d'un polyester hydroxyle (diol) A-1 utilisé comme polyol a) Dans un réacteur de 1 litre équipé d'un agitateur à ancre et surmonté d'un florentin avec son réfrigérant (dispositif permettant le soutirage continu de l'eau d'estérification), d'une entrée d'azote (pour l'inertage) et d'une sonde thermométrique, on introduit : 669,1 g de triéthylène glycol (4,461 mole), 329,9 g d'anhydride phtalique (2,229 mole) et 1,0 g d'oxyde de monobutyle étain (0,005 mole). Le mélange réactionnel est porté progressivement à deux paliers de température 100 et 150°C pendant 5 heures, puis à 210-220°C pendant 7 heures, jusqu'à un indice d'acide inférieur à 5 mg KOH/g au moment de l'arrêt de l'estérification effectué par refroidissement du milieu réactionnel, après avoir distillé 4,0 ml d'eau. On obtient un produit Polyester hydroxyle A-1 ayant les caractéristiques suivantes : Aspect : limpide Acidité résiduelle ou indice d'acide du produit : 3,0 mg KOH/g Indice OH du produit : 260 mg KOH/g Mn calculée à partir de l'indice OH et une fonctionnalité de 2, donnant Mn = 430 g/mole. Préparation d'un Poly Phtalo-éther-ester Acrylate B-1 selon l'invention On utilise comme polyol un mélange de polyols à base du polyol (diol) hydroxyle A-1 de l'exemple 1 et de TMP et avec r = 0,926 et r1 = 0,191. Dans un réacteur de 1 litre équipé d'un agitateur à ancre et surmonté d'un florentin avec son réfrigérant (dispositif permettant le soutirage continu de l'eau d'estérification sous reflux de solvant), d'une entrée d'air (barbotage d'air) et d'une sonde thermométrique, on introduit : 264,8 g d'acide acrylique (AA) (3,678 mole), 212,3 g de Polyester diol A-1 de l'exemple 1 (0,494 mole), 167,1 g de Triméthylol propane (TMP) (1,247 mole), 51,9 g d'anhydride phtalique (0,351 mole), 250,7 g de toluène, 10,3 g d'acide méthane sulfonique en solution aqueuse à 70% (AMS-aq) (0,075 mole), 3,7 g d'hydroquinone (HQ) (0,003 mole). Le mélange réactionnel est mis sous reflux pendant 10 heures, passant ainsi d'une température de 105°C (début d'ébullition) à 115°C, jusqu'à un indice d'acide faible Cette phase organique est neutralisée à 50°C par l'ajout de 10,6 g de dipropylamine (0,105 mole) et sous agitation pendant 1 h avant distillation sous vide à 8095°C et 200-100 millibars jusqu'à élimination complète du solvant avec un toluène résiduel On réalise, par simple mélange à froid, une formulation F-1 selon la composition centésimale suivante : B-1 : 96% PI-1 : 4% Caractéristiques de la formulation F-1 Réactivité : 30 m/min Dureté Persoz : 180 s Flexibilité : 20 mm Résistance à l'acétone : > 300 s Exemple 2 Préparation d'un polyphtalo-éther-ester acrylate B-2 selon l'invention On utilise comme polyol a) leTMP avec r = 0,836 et r1 = 0,235. Dans un réacteur de 1 litre équipé d'un agitateur à ancre et surmonté d'un florentin avec son réfrigérant (dispositif permettant le soutirage continu de l'eau d'estérification sous reflux de solvant), d'une entrée d'air (barbotage d'air) et d'une sonde thermométrique, on introduit : 324,8 g d'acide acrylique (AA) (4,511 mole), 297,6 g de triméthylolpropane (TMP) (2,221 mole), 78,4 g d'anhydride phtalique (0,529 mole), 244,3 g de toluène, 13,7 g d'acide méthane sulfonique en solution aqueuse à 70% (AMSaq) (0,100 mole), 1,5 g d'hydroquinone (HQ) (0,001 mole). Le mélange réactionnel est mis sous reflux pendant 18 heures, passant ainsi d'une température de 105°C (début d'ébullition) à 115°C, jusqu'à un indice d'acide faible On obtient un produit polyphtalo(éther-ester)acrylate B-2 ayant les caractéristiques suivantes : Aspect : limpide Turbidité : 10% Viscosité à 50°C: 20 Pa.s Acidité résiduelle ou indice d'acide du produit : 8 mg KOH/g Indice OH du produit : 300 s Tableau 2 : Caractéristiques moléculaires des produits B-1 et B-2 selon l'invention REF Polyol m ou m r = 1-1 = n'y*a n'y *b a n'y Mn Mn GPC f moyen/ DA a) moyen CO2H/OH (CO2H),/ moyen moyen Calc (Dalton) mole mmoles/ polyol a) (CO2H)b (calc) (calc) (g/mole) (calc) g (calc) B-1 TMP 2,72 0,926 0,191 0,335 0,337 0,50 0,67 599 1200 3,20 5,34 et A-1 2 B-2 TMP 3,00 0,836 0,235 1,831 0,885 0,67 2,71 1021 1900 5,72 5,60 6 METHODES DE MESURE ET DE CARACTERISATION Détermination de l'aspect : On observe visuellement le produit à la lumière du jour, à travers un flacon en verre blanc de 60 ml et on distingue si le produit est : - Limpide : aucune turbidité, il est comparable à l'eau, - Voilé : ne permettant plus une vision nette à travers le flacon, - Trouble : flacon opaque, aucune image ne peut être perçue à travers le flacon. Détermination de la turbidité : C'est le pourcentage de lumière diffusée par rapport à la lumière totale transmise par l'échantillon contenu dans une cuve transparente de 50 ml (60 mm X 40 mm X 20 mm). La mesure est effectuée à l'aide d'un spectro-colorimètre « Colorquest XE»® Hunterlab. Détermination de la viscosité Noury : On mesure le temps de parcours, dans le liquide à caractériser, d'une bille d'acier soumise à sa gravité. La norme AFNOR XP.T51-213 précise en particulier la géométrie du récipient, le diamètre de la bille (2 mm) et le parcours de la bille (104 mm). Dans ces conditions, la viscosité dynamique est proportionnelle au temps de parcours de la bille avec 1 seconde correspondant 0,1 Pa.s. Détermination de l'indice d'acide (IA) : On exprime l'acidité du produit à caractériser en milligrammes de potasse équivalente par gramme de produit. Pour cela, on effectue un dosage acido-basique dans les conditions suivantes : un poids p de produit (environ exactement 10 grammes) est dissout dans 50 ml d'un mélange toluène / éthanol (2 vol / 1 vol). Après dissolution complète, on titre avec une solution de potasse de normalité N (environ exactement 0,1 N). Le point équivalent est détecté par une électrode combinée asservissant une burette automatique (appareil de titration automatique « 716 DMS Titrino »® Metrohm) délivrant le volume équivalent VE. Après réalisation d'un essai à blanc (50 ml du mélange toluène / éthanol seul) qui permet de déterminer le volume équivalent VE, on calcule l'indice d'acide (IA) par la formule suivante : IA = (VE - VB)*N*56,1 / p avec VE et VE en ml, N en mole/I et p en gramme. Détermination de l'indice d'hydroxyle (I0H) : On exprime l'indice d'hydroxyle du produit à caractériser en milligrammes de potasse équivalente par gramme de produit. Pour cela, on effectue un dosage acido-basique en retour après acétylation dans les conditions suivantes : un poids p de produit (environ exactement 10 grammes) est dissout dans exactement 10 ml d'un mélange acétylant (acide para-toluène sulfonique monohydrate : 10 g; anhydride acétique : 60 g; acétate d'éthyle : 500 g). On fait réagir en erlen fermé pendant 30 minutes sous agitation à 50°C. On refroidit à température ambiante puis on hydrolyse l'anhydride acétique en excès par l'ajout de 2 ml d'eau qu'on laisse réagir pendant 2 minutes à température ambiante, puis par l'ajout de 10 ml de solution hydrolysante [ pyridine / eau ] (3 vol / 2 vol) qu'on laisse réagir pendant 5 minutes à température ambiante. On ajoute alors 60 ml de solvant [ butanol / toluène ] (2 vol / 1 vol). Après homogénéisation, on titre avec une solution de potasse de normalité N (environ exactement 0,5 N). Le point équivalent est détecté par une électrode combinée asservissant une burette automatique (appareil de titration automatique « 716 DMS Titrino »® Metrohm) délivrant le volume équivalent VE. Après réalisation d'un essai à blanc (10 ml du mélange acétylant + 2 ml d'eau + 10 ml de solution hydrolysante + 60 ml de solvant) qui permet de déterminer le volume équivalent VE, on calcule l'indice d'hydroxyle (10H) par les formules suivantes : 101-1* = (VB - VE)*N*56,1 / p avec VE et VE en ml, N en mole/I et p en gramme. 101-1* : indice d'hydroxyle apparent 10H = 101-1* + IA Détermination de la réactivité : La formulation est appliquée en film de 12 pm sur une carte contraste (« Penoparc charts form 1B »® Leneta), puis est réticulé à l'aide d'une lampe Fusion Hg à 120 VV/cm. On mesure la vitesse de passage minimum nécessaire (en m/min) pour obtenir un film sec au toucher. Pour les tests suivants de dureté, flexibilité et de résistance à l'acétone, les films photoréticulés sont laissés en salle climatisée (T = 23°C) pendant 24 heures après réticulation et avant les mesures. Détermination de la dureté Persoz selon norme ISO 1522 : La formulation à examiner est appliquée en film de 100 pm sur une plaque en verre et réticulée par une lampe Fusion Hg 120 VV/cm à une vitesse de 8 m/min. On mesure le nombre d'oscillations avant l'amortissement des oscillations (passage de 12° à 4° d'amplitude) d'un pendule au contact de la plaque de verre revêtue d'après la norme ISO 1522. Détermination de la flexibilité : La formulation est appliquée en film de 100 pm sur une plaque en acier lisse de 25/10 mm d'épaisseur (D-46® Q-Panel), puis réticulé par une lampe Fusion Hg 120 VV/cm à une vitesse de 8 m/min. On courbe la plaque revêtue sur des mandrins cylindriques d'après la norme ISO 1519. On exprime le résultat par la valeur (en mm) du rayon de courbure le plus faible qu'on peut infliger au revêtement sans qu'il ne se fissure, ni se décolle du support. Détermination de la résistance à l'acétone : La formulation est appliquée en film de 12 pm sur une plaque en verre, puis réticulée par une lampe Fusion Hg 120 VV/cm à une vitesse de 8 m/min. On frotte le revêtement avec un chiffon imbibé d'acétone. Le résultat est le temps (exprimé en seconde) au-delà duquel le film se décolle et/ou se désagrège. Masse moléculaire moyenne en nombre Mn: Mn calc : Mn théorique calculée à partir de nmoy*a et nmoy*b selon méthode précisée dans la description, en particulier pour z = 2: Mn calc = M[R(OR1),]+ a*nmoy*M[A] + b*nmoy*M[B] (en g / mole) Avec : - Terme constant : M[R(ORi),] = M[R(OH),] + 54*m - Motif A: M[A] = M[R(OH),] + 54*(m - 1) - Motif B: M[B] = M[R(OH),] + M(R2) + 54*(m - 1) Mn mesurée : mesurée par GPC dans le THF comme solvant et Mn exprimée en équivalents polystyrène sur colonnes calibrées avec étalons polystyrène. Fonctionnalité moyenne en nombre du produit en acrylates (voir description) : Densité en acrylates DA : à partir de f telle que définie ci-dessus en divisant par Mn calculée (voir définition dans description). DA = 1000*f/Mn. REVENDICATIONS1. Produit acrylé multifonctionnel, en particulier oligomère acrylé multifonctionnel, caractérisé en ce qu'il a une fonctionnalité moyenne en nombre f supérieure à 2,1, de préférence d'au moins 2,5 et plus préférentiellement de 2,75 à 20 et encore plus préférentiellement de 3 à 14 groupements acrylates par mole dudit produit et en particulier avec une densité desdits groupements acrylates DA allant de 2 à 12 mmoles par g dudit produit, ledit produit étant le produit de réaction par estérification et par éthérification par réaction d'addition de Michael, entre : 15 b) un polyol R(OH), ou un mélange de polyols R(OH)m, de fonctionnalité m d'au moins 3, de préférence de 3 à 6, plus préférentiellement de 4 à 6 pour un seul polyol présent et une fonctionnalité OH moyenne en nombre supérieure à 2,1, de préférence supérieure à 2,3, plus préférentiellement d'au moins 2,5 et jusqu'à 6 pour un mélange desdits polyols et l'acide acrylique représenté par R10H, a) ladite réaction entre a) et b) ayant lieu en présence de c) au moins un anhydride carboxylique cyclique ou de sa forme polyacide carboxylique R2(CO2H)z, de fonctionnalité z en groupements carboxy (-CO2H) d'au moins 2 et allant jusqu'à 4, de préférence de 2 à 3, plus préférentiellement 2 avec : 20 - le rapport r1 en nombre de groupements carboxy dudit anhydride c) par rapport à ceux de b) acide acrylique, r1= (CO2H)c/(CO2H)b allant de 0,01 à 0,4, de préférence de 0,05 à 0,35, plus préférentiellement de 0,1 à 0,3 - les groupements carboxy étant globalement en défaut par rapport aux groupements hydroxy dudit polyol a), avec r = CO2H/OH 2. Produit selon la revendication 1, caractérisé en ce que sa composition globale est représentée par la formule moyenne générale (I) suivante : R10 - [[ A la - [ B lb R(OR1),4 (I) avec a et b représentant la fraction molaire moyenne de chaque unité A) et B) par unité moyenne globale dudit produit et avec a + b = 1 et a/b allant de 0,15 à 22, de préférence de 0,5 à 10, plus préférentiellement de 1 à 5, n étant le nombre d'unités globales répétitives, avec n moyen par mole de produit n'y allant de 0,2 à 10, de préférence de 0,35 à 8, plus préférentiellement de 0,35 à 6 et encore plus préférentiellement de 0,4 à 2,5. 3. Produit selon la revendication 1 ou 2, caractérisé en ce qu'il comprend ledit produit pl et que ledit produit pl a une structure moléculaire définie selon formule générale (II) suivante : (R10) ni_i-R-[-[0-cH2cH2-c02-R(0Ri)m2]a [02C-R2(CO2X)z_2-0O2-R(OR1)m-1 in-ORi (I I) et avec présence d'au moins 4 produits de n différent, correspondant à n = 0 et n = 1, n = 2 et n = 3 avec : - R1 étant le radical acryloyle, R étant le radical résiduel dudit polyol R(OH), ou représentant un radical moyen d'un mélange de polyols, - R2 étant le résidu de valence z dudit anhydride ou sa forme polyacide carboxylique et X étant -R(OR1),4 où X pouvant être essentiellement, c'est-à-dire à plus de 95% -R(OR1),4 et le reste (moins de 5%) de X étant H, en particulier avec un indice d'acide ne dépassant pas 15 mg KOH/g, plus particulièrement ne dépassant pas 10 mg KOH/g - n étant le nombre d'unités répétitives et - a et b étant les fractions molaires respectives des unités particulières dans l'unité répétitive globale avec le rapport a/b allant de 0,15 à 22, de préférence de 0,5 à 10, plus préférentiellement de 1 à 5. 4. Produit selon l'une des revendications 1 à 3, caractérisé en ce qu'il comprend en plus dudit produit pi, le produit p2 oligoéther-ester acrylate à base d'unités A) de formule générale (III) suivante : (R1O)[-R[ORi]m-2-0-(C=0)-CH2-CH2-0-],,-R -(0R1) in-1 (III) avec présence d'au moins 4 produits de n différent et correspondant à n = 0 et n = 1, n = 2 et n = 3 et n étant le nombre d'unités répétitives. 5. Produit selon l'une des revendications 1 à 4, caractérisé en ce qu'il comprend en plus dudit produit pl, le produit p3 oligoester acrylate de formule générale (IV) suivante : (R10)-[-R[OR11-2-0-(C=0)-R2(C=0)0-L-R -(01R1) m-1 (IV) avec présence d'au moins 4 produits de n différent et correspondant à n = 0 et n = 1, n = 2 et n = 3 et n étant le nombre d'unités répétitives. 6. Produit selon la revendication 5, caractérisé en ce qu'il comprend un produit p2 tel que défini selon la formule (III) de la revendication 4, ledit produit pl est tel que défini selon la formule (II) de la revendication 3 et que les 3 produits pi, p2 et p3 ainsi définis, comprennent chacun au moins un cinquième produit correspondant à n = 4 et en option un produit supplémentaire correspondant à n = 5. 7. Produit selon l'une des revendications 1 à 6, caractérisé en ce que ledit produit pl est de formule générale suivante (V) : (R10)-[-R[0R11m_2-02C-CH2-CF-12-01n-R '(ORI) m-2-02C-R2(CO2-Xi)z_2-0O2-X2 (V) avec R2 étant le radical de valence z correspondant audit anhydride carboxylique ou audit acide polycarboxylique et X1 et X2 pouvant être identiques ou différents et choisis parmi : - -R(ORi)m_i ou - -R(OR1)m-2-[0-CH2-CH2-0O2-R(OR1)m-21n-(OR1) Ou - en partie H ou - en partie résidu d'un agent bloquant réactif, en particulier monofonctionnel réactif avec le groupement carboxy. 8. Produit selon l'une des revendications 1 à 7, caractérisé en ce que la distribution moléculaire globale en n dudit produit est telle qu'elle représente au moins 80% en poids pour n allant de 0 à 4 et pas plus de 20% en poids de ladite distribution pour n étant supérieur à 4, de préférence avec une masse moyenne en nombre Mn dudit produit mesurée par GPC dans le THF et exprimée en équivalents polystyrène allant de 500 à 10000 et plus préférentiellement de 600 à 6000. 9. Produit selon l'une des revendications 1 à 8, caractérisé en ce que ledit polyol a) a une fonctionnalité m pour polyol a) seul, d'au moins 3 et que ledit produit comprend desproduits p2 oligoéther-ester acrylates linéaires selon la formule générale (III) et en plus au moins un produit oligoéther-ester acrylate de structure ramifiée (ou à chaîne ramifiée). 10. Produit acrylé, caractérisé en ce qu'il est susceptible d'être obtenu par réactions simultanées ou successives et alternées entre a) un polyol R(OH), ou mélange de polyols R(OH)m, de fonctionnalité m d'au moins 3, de préférence de 3 à 6, plus préférentiellement de 4 à 6, pour un polyol a) seul ou de fonctionnalité moyenne en nombre (sur m) supérieure à 2,1, de préférence supérieure à 2,3, plus préférentiellement d'au moins 2,5 et jusqu'à 6 pour un mélange de polyols R(OH), et b) l'acide acrylique (R10H) en défaut par rapport à a) et en présence de c) au moins un anhydride carboxylique cyclique ou de sa forme polyacide de fonctionnalité z en groupements carboxy allant de 2 à 4, de préférence de 2 à 3, plus préférentiellement de 2, avec un rapport global r = CO2H/OH inférieur à 1, en particulier supérieur à [(m-1)*(ri+1)]/[m*((ri/2)+1)] et allant jusqu'à 0,97, de préférence supérieur à 1,051(m-1)*(ri+1)]/[m*((ri/2)+1)] et allant jusqu'à 0,97 et plus préférentiellement supérieur à 1,10*[(m-1)*(ri+1)]/[m*((r1/2)+1)] et allant jusqu'à 0,97, avec r1 étant le rapport des groupements carboxy de c) sur les groupements carboxy de b) acide acrylique r1= (carboxy)J(carboxy)b, plus particulièrement pour z = 2. 11. Produit selon l'une des revendications 1 à 10, caractérisé en ce que ledit polyol a) est sélectionné parmi des monomères polyols et/ou des oligomères polyols avec Mn pour oligomères polyols ne dépassant pas 700, de préférence ne dépassant pas 600. 12. Produit selon la revendication 11, caractérisé en ce que ledit polyol est un monomère polyol et sélectionné parmi : diéthylène glycol, triéthylène glycol, tetraéthylène glycol, propylène glycol, dipropylène glycol, tripropylène glycol, tetrapropylène glycol, butane diol, néopentyl glycol, hexane diol, isosorbide, glycérol, triméthylol propane, pentaérythritol, ditriméthylol propane, érythritol, xylitol, dipentaérythritol, sorbitol, y compris les dérivés alcoxylés des polyols cités. 13. Produit selon la revendication 11, caractérisé en ce que ledit polyol est un oligomère polyol parmi polyether polyols, polyester polyols, oligomères acryliques hydroxyles en option alcoxylés et en particulier qu'il est présent en mélange avec au moins un autre polyol a), de préférence un polyol monomère tel que défini selon la revendication 12. 14. Produit selon l'une des revendications 1 à 13, caractérisé en ce qu'en plus dudit polyol a) de fonctionnalité d'au moins 3, est présent un deuxième polyol différent du premier de fonctionnalité d'au moins 2, de préférence ce deuxième polyol étant un oligoester diol, plus préférentiellement comprenant comme composant dans son unité répétitive ledit anhydride c) ou sa forme polyacide. 15. Produit selon l'une des revendications 1 à 14, caractérisé en ce que ledit anhydride polycarboxylique c) ou sa forme polyacide ou isomère de ce dernier est choisi parmi les anhydrides polycarboxyliques ou polyacides carboxyliques aromatiques ou cycloaliphatiques ou aliphatiques, avec les structures cycloaliphatiques ou aliphatiques pouvant être insaturées. 16. Produit selon la revendication 15, caractérisé en ce que ledit anhydride polycarboxylique ou polyacide ou ledit isomère de ce dernier est aromatique et en particulier sélectionné parmi : l'anhydride phtalique (o-), le diacide iso ou téréphtalique, anhydride ou diacide naphténique, anhydride ou polyacide trimellitique, anhydride pyromellitique ou tetra-acide pyromellitique, de préférence ledit anhydride ou polyacide ayant une fonctionnalité de 2. 17. Produit selon la revendication 15, caractérisé en ce que ledit anhydride ou sa forme polyacide est sélectionné parmi les anhydrides et diacides correspondants cycloaliphatiques, en particulier parmi l'anhydride et diacide tetrahydrophtalique, anhydride et diacide dihydrophtalique, l'anhydride et diacide nadique (bicyclo (2,2,1) hept- 5-ène 2, 3 dicarboxylique) ou l'anhydride et diacide cyclohexane dicarboxylique. 18. Produit selon la revendication 15, caractérisé en ce que ledit anhydride ou acide est aliphatique et en particulier choisi parmi : anhydride et diacide maléique, diacide fumarique, anhydride et diacide itaconique, anhydride et diacide succinique. 19. Produit selon la revendication 15, caractérisé en ce que ledit anhydride ou acide est choisi parmi : phtalique (o-), le diacide iso ou téréphtalique, l'anhydride et diacide tetrahydrophtalique, l'anhydride et diacide dihydrophtalique, l'anhydride et diacide nadique, l'anhydride et diacide maléique, diacide fumarique, l'anhydride et diacide itaconique, l'anhydride et diacide succinique. 20. Produit selon l'une des revendications 1 à 19, caractérisé en ce que ledit anhydride ou polyacide est un mélange d'au moins deux anhydrides et/ou polyacides c). 21. Procédé de préparation d'un produit tel que défini selon l'une des revendications 1 à 20, caractérisé en ce qu'il comprend : i) le mélange dans un réacteur dudit polyol a) de l'acide acrylique b), dudit anhydride ou dudit polyacide c) et dans des proportions telles que le rapport molaire global r = CO2H/OH soit inférieur à 1 et en particulier supérieur à [(m1)*(ri+1)]/[m*((ri/2)+1)] et allant jusqu'à 0,97, de préférence supérieure à 1,051(m1)*(ri+1)]/[m*((r1/2)+1)] et allant jusqu'à 0,97 et plus préférentiellement supérieure à 1,10*[(m-1)*(ri + 1)]/[m*((ri/2)+ 1)] et allant jusqu'à 0,97, avec r1 (CO2H)c/(CO2H)b étant dans la plage 0,01 à 0,4, de préférence de 0,05 à 0,35 et plus préférentiellement de 0,1 à 0,3, plus particulièrement pour z = 2 et enprésence d'un catalyseur acide d'estérification et d'un solvant formant un azéotrope avec l'eau pour former le mélange réactionnel, suivi de ii) la mise sous reflux dudit mélange réactionnel, avec réactions simultanées ou successives et alternées d'estérification, par réaction de l'acide acrylique b) et /ou dudit anhydride ou polyacide c) avec un hydroxy dudit polyol a) avec formation d'esters acrylates hydroxyles et d'éthérification par réaction d'addition de Michael d'un hydroxy dudit polyol ou dudit acrylate hydroxyle formé sur un groupement acrylate et/ou l'acide acrylique b) et d'estérification des groupements hydroxy dudit polyol et desdits acrylates hydroxyles par ledit anhydride ou diacide et élimination progressive de l'eau d'estérification, avec iii) poursuite de la réaction jusqu'à consommation complète des fonctions OH (10H 22. Composition réticulable, caractérisée en ce qu'elle comprend au moins un produit tel que défini selon l'une des revendications 1 à 20 ou obtenu par un procédé tel que défini selon la revendication 21. 23. Composition selon la revendication 22, caractérisée en ce que dans le cas où Mn calculée dudit produit est supérieure à 1000, de préférence supérieure à 1500, elle comprend en plus dudit produit, au moins un diluant réactif, sélectionné parmi les monomères acryliques de préférence multifonctionnels. 24. Composition selon la revendication 22 ou 23, caractérisée en ce qu'elle est une composition réticulable, de préférence par rayonnement, en particulier par rayonnement UV en présence d'un système photoamorceur ou par faisceau d'électrons (EB) en l'absence de système photoamorceur et/ou par un système d'amorçage radicalaire thermique, en particulier par système d'amorçage peroxyde (P-cure) et/ou par addition de Michael (M-cure) ou par un système mixte, en particulier par réticulation duale (dual cure) et plus particulièrement avec présence d'au moins deux des systèmes de réticulation précités. 25. Composition selon l'une des revendications 22 à 24, caractérisée en ce qu'il s'agit d'une composition de revêtements pigmentés ou non pigmentés, de préférence parmi peinture, vernis, encre, adhésif ou d'une composition de moulage ou d'une composition d'étanchéité ou d'une composition de composite ou d'une composition de scellementchimique ou d'une composition pour impression 3D ou d'une composition pour objets en 3D couche par couche. 26. Utilisation d'un produit tel que défini selon l'une des revendications 1 à 20 ou obtenu par un procédé tel que défini selon la revendication 21, dans des compositions réticulables, en particulier dans des compositions réticulables présentant un faible faux de retrait, de préférence dans des compositions réticulables de revêtements. 27. Utilisation selon la revendication 26, caractérisée en ce qu'elle s'applique à des compositions de revêtements pigmentés ou non pigmentés, de préférence parmi peinture, vernis, encre, adhésif ou d'une composition de moulage ou d'une composition d'étanchéité ou d'une composition de composite ou d'une composition de scellement chimique ou d'une composition pour impression 3D ou d'une composition pour objets en 3D couche par couche. 28. Produit fini réticulé, en particulier choisi parmi les revêtements pigmentés ou non pigmentés réticulés, de préférence parmi les peintures, vernis, encres, adhésifs ou choisi parmi les pièces moulées, les joints d'étanchéité, les composites, les scellements chimiques, impressions 3D ou objets en 3D couche par couche, caractérisé en ce qu'il résulte de l'utilisation d'au moins un produit tel que défini selon l'une des revendications 1 à 20 ou obtenu par un procédé tel que défini selon la revendication 21 ou de la réticulation d'une composition réticulable telle que définie selon l'une des revendications 22 à 25.